(57)【要約】【課題】分光クロストークを抑制でき、安定した色分解性能が得られる光学フィルタ及び色分解プリズムを提供する。【解決手段】本発明に係る光学フィルタＰ１２は、第１光学膜Ｈと第２光学膜Ｍとを交互に複数積層した光学多層膜からなる。そして、第１光学膜Ｈとして高屈折率膜、第２光学膜Ｍとして屈折率が基材１１Ｗ，１２Ｗよりも高くかつ第１光学膜Ｈよりも低い中間屈折率膜を用いることで、第１，第２光学膜Ｈ，Ｍ間の屈折率差を小さくしている。その結果、入射角３０°以上で入射する光の偏光分離が抑制され、ＰＳ偏光分離幅が狭められることになる。これにより、分光クロストークを抑制でき、安定した色分解性能を得ることが可能となる。【選択図】図２
2008116714.tif 000002
【特許請求の範囲】
【請求項１】
透光性のある基材の上に、第１の屈折率を有する第１光学膜と、第２の屈折率を有する第２光学膜とが交互に積層された多層膜からなり、前記多層膜に対する光の入射角が３０°以上である光学フィルタであって、
前記第１の屈折率は、前記基材の屈折率よりも高く、
前記第２の屈折率は、前記基材の屈折率よりも高くかつ前記第１の屈折率よりも低い
ことを特徴とする光学フィルタ。
【請求項２】
前記第２の屈折率は、１．６以上１．９以下である
ことを特徴とする請求項１に記載の光学フィルタ。
【請求項３】
前記基材は一対設けられ、これら一対の基材間に前記多層膜が配置されている
ことを特徴とする請求項１に記載の光学フィルタ。
【請求項４】
光の入射側から順に配置された第１，第２，第３の３つのプリズム部材と、
前記第１，第２プリズム部材間に配置され緑色光を反射しかつ赤色光及び青色光を透過させる第１光学フィルタと、
前記第２，第３プリズム部材間に配置され青色光を反射し赤色光を透過させる第２光学フィルタとを備えた色分解プリズムであって、
前記第２光学フィルタは、第１の屈折率を有する第１光学膜と、第２の屈折率を有する第２光学膜とが交互に積層された多層膜からなり、前記多層膜に対する光の入射角が３０°以上であり、
前記第１の屈折率は、前記基材の屈折率よりも高く、
前記第２の屈折率は、前記基材の屈折率よりも高くかつ前記第１の屈折率よりも低い
ことを特徴とする色分解プリズム。
【請求項５】
前記第２光学フィルタの反射透過境界の半値位置は、前記第１光学フィルタの反射波長帯幅の中心に位置している
ことを特徴とする請求項４に記載の色分解プリズム。
【発明の詳細な説明】
【技術分野】
【０００１】
本発明は、光学多層膜からなる光学フィルタ、特に、入射光を青色、緑色及び赤色の色成分別に分解する色分解プリズムに関する。
【背景技術】
【０００２】
近年、青色用、緑色用及び赤色用の３個の固体撮像素子を用いる３板式ビデオカメラが開発されている。この種のビデオカメラには、撮像光束を青色、緑色及び赤色の３原色に色分解する色分解プリズムが用いられている。
【０００３】
３板式ビデオカメラ用の色分解プリズムは、光の入射側より第１，第２，第３の３つのプリズム部材が順に配置されてなり、これら３つのプリズム部材間の２つのプリズム界面に、色分離用の第１，第２の光学フィルタが順に形成されている。第１，第２の光学フィルタは、通常、屈折率の異なる二種以上の光学膜を交互に積層した光学多層膜（ダイクロイック膜）で構成されている。
【０００４】
色分解プリズムの種類としては、第１光学フィルタを青反射膜、第２光学フィルタを赤反射膜で構成した、いわゆるエアギャップ方式の色分解プリズムと、第１光学フィルタを緑反射膜、第２光学フィルタを青反射膜で構成した、いわゆるエアギャップレス方式の色分解プリズムが知られている（下記特許文献１参照）。
【０００５】
図５は、エアギャップレス方式の色分解プリズムの概略構成を示している。図５において、１は第１プリズム部材、２は第２プリズム部材、３は第３プリズム部材である。Ｐ１は、第１プリズム部材１と第２プリズム部材２との間に形成された緑反射膜からなる第１光学フィルタであり、Ｐ２は、第２プリズム部材２と第３プリズム部材３との間に形成された青反射膜からなる第２光学フィルタである。
【０００６】
入射光である撮像光束Ｌは第１プリズム部材１に入射し、第１光学フィルタＰ１で緑帯域の光は反射され、赤青帯域の光は透過する。第１光学フィルタＰ１で反射された緑色光ＬＧは、第１プリズム部材Ｐ１の入射面で全反射され、第１プリズム部材１の出射面１ｃから出射される。第１光学フィルタＰ１を透過した光のうち、青帯域の光は第２光学フィルタＰ２で反射され、赤帯域の光は第２光学フィルタＰ２を透過する。第２光学フィルタＰ２で反射された青色光ＬＢは、第２プリズム部材２の出射面２ｃから出射される。第２光学フィルタＰ２を透過した赤色光ＬＲは、第３プリズム部材３の出射面３ｃから出射される。
【０００７】
図５に示した従来のエアギャップレス方式の色分解プリズムにおいては、第２光学フィルタＰ２に対する光の入射角（第２光学フィルタの法線方向に対する光の入射角）は３０°以上あり、エアギャップ方式の色分解プリズムに比べて大きい。このため、第２光学フィルタ（青反射膜）Ｐ２の入射角依存が大きくなり、その結果、偏光特性が強く現れることが知られている。
【０００８】
図６は、基板（ＢＫ７、屈折率１．５１８）の上に形成した高屈折率材料Ｎｂ2Ｏ5（屈折率２．３０）と低屈折率材料ＳｉＯ2（屈折率１．４６）の多層膜からなる従来の光学フィルタ（青反射膜）Ｐ２に対して、入射角３８°で光を入射させたときの分光特性を示している。図６において、４はＰ偏光特性、５はＳ偏光特性、６はＰ偏光とＳ偏光の平均値（（Ｐ＋Ｓ）／２）の特性をそれぞれ示している。７は、Ｐ偏光特性とＳ偏光特性の半値（透過率５０％における波長）間の幅、すなわちＰＳ偏光分離幅であり、図６の例ではＰ偏光特性の半値が５３７．４ｎｍ、Ｓ偏光特性の半値が５９０．０ｎｍであることから、ＰＳ偏光分離幅７は、５２．６ｎｍである。
【０００９】
図６に示したように、従来の第２光学フィルタ（青反射膜）Ｐ２においては、ＰＳ平均値特性６が透過率５０％付近で段部６ａをもつ分光特性をもつ。このようなＰＳ偏光分離幅７の大きな分光特性をもつダイクロイック膜は、入射光の偏光特性による影響を受け易くなり、第２光学フィルタＰ２による分光クロストークの問題が発生する。図７Ａ，Ｂに従来の色分解プリズムにおける分光クロストークの様子を示す。図７Ａ，Ｂにおいて、Ｐ１Ｇは緑反射膜（第１光学フィルタ）Ｐ１の透過率分光特性、Ｐ２Ｂは青反射膜（第２光学フィルタ）Ｐ２のＰＳ平均値における透過率分光特性、Ｇは緑色チャンネル（固体撮像素子）に入射する光の分光特性、Ｂは青色チャンネルに入射する光の分光特性、Ｒは赤色チャンネルに入射する光の分光特性をそれぞれ示す。
【００１０】
一般に、光学多層膜は入射角依存性をもち、入射角が大きくなるほど分光特性は短波長側にシフトし、入射角が小さくなるほど分光特性は長波長側にシフトする。撮像光束はレンズを通して色分解プリズムに入射するため、ダイクロイック膜に対しては一定の入射角度範囲で光が入射する。図７Ａは、青反射膜（第２光学フィルタ）Ｐ２の分光特性が長波長側にシフトした様子を示し、図７Ｂは、この青反射膜Ｐ２の分光特性は短波長側にシフトした様子を示している。
【００１１】
図７Ａのように青反射膜の分光特性Ｐ２が長波長側にシフトすると、この青反射膜Ｐ２の反射透過境界の半値位置が緑反射膜（第１光学フィルタ）Ｐ１の反射波長帯幅の中心よりも長波長側に位置し、青反射膜Ｐ２のＰＳ偏光分離幅が大きくなるほど青反射膜Ｐ２の透過率ピークが長波長側にシフトする。この結果、青反射膜Ｐ２で反射される青光束に赤光束の一部が混入することで、青光束と赤光束との間で分光クロストークが発生する。一方、図７Ｂのように青反射膜の分光特性Ｐ２が短波長側にシフトすると、この青反射膜Ｐ２の反射透過境界の半値位置が緑反射膜（第１光学フィルタ）Ｐ１の反射波長帯幅の中心よりも短波長側に位置し、青反射膜Ｐ２のＰＳ偏光分離幅が大きくなるほど青反射膜Ｐ２の反射率ピークが短波長側にシフトする。この結果、青反射膜Ｐ２を透過する赤光束に青光束の一部が混入することで、赤光束と青光束との間で分光クロストークが発生する。その結果、良好な色再現性を実現することができなくなる。
【００１２】
上述した青光束と赤光束との間の分光クロストークを改善する方法として、下記特許文献１には、緑反射膜の反射帯域を青反射膜のＰＳ偏光分離幅よりも大きくする方法が提案されている。また、下記特許文献２には、青色光のプリズム出射面に青帯域の光のみを透過するトリミングフィルタを設ける構成が開示されており、下記特許文献３には、赤色光のプリズム出射面に赤帯域の光のみを透過するトリミングフィルタを設ける構成が開示されている。
【００１３】
【特許文献１】特開平５−１８８２２０号公報
【特許文献２】特開平６−２７３０８号公報
【特許文献３】特開平４−３６７１９０号公報
【発明の開示】
【発明が解決しようとする課題】
【００１４】
青色光束と赤色光束との間の分光クロストークを抑制するには、青反射膜のＰＳ偏光分離幅を小さくすることが最も有効である。しかし、上記特許文献１〜３に記載の方法では、青反射膜のＰＳ偏光分離幅を狭める有効な手段とはなり得ず、青反射膜の偏光特性の改善を図れるには至らない。
【００１５】
特に、上記特許文献１に記載されているように緑反射膜の反射帯域を青反射膜のＰＳ偏光分離幅よりも大きくする方法では、緑色光として分離される光の色域（波長帯域）が広がり、色純度が劣化する点で問題がある。
【００１６】
本発明は上述の問題に鑑みてなされ、分光クロストークを抑制でき、安定した色分解性能が得られる光学フィルタ及び色分解プリズムを提供することを課題とする。
【課題を解決するための手段】
【００１７】
以上の課題を解決するに当たり、本発明の光学フィルタは、透光性のある基材の上に、第１の屈折率を有する第１光学膜と、第２の屈折率を有する第２光学膜とが交互に積層された多層膜からなり、上記多層膜に対する光の入射角が３０°以上である光学フィルタであって、上記第１の屈折率は、上記基材の屈折率よりも高く、上記第２の屈折率は、上記基材の屈折率よりも高くかつ上記第１の屈折率よりも低いことを特徴とする。
【００１８】
本発明に係る光学フィルタは、上記第１光学膜と第２光学膜とを交互に複数積層した光学多層膜からなる。そして、第２光学膜として屈折率が上記基材よりも高くかつ第１光学膜よりも低い中間屈折率膜を用いることで、第１，第２光学膜間の屈折率差を小さくしている。その結果、入射角３０°以上で入射する光の偏光分離が抑制され、ＰＳ偏光分離幅が狭められることになる。これにより、分光クロストークを抑制でき、安定した色分解性能を得ることが可能となる。
【００１９】
また、本発明の色分解プリズムは、光の入射側から順に配置された第１，第２，第３の３つのプリズム部材と、上記第１，第２プリズム部材間に配置され緑色光を反射しかつ赤色光及び青色光を透過させる第１光学フィルタと、上記第２，第３プリズム部材間に配置され青色光を反射し赤色光を透過させる第２光学フィルタとを備えた色分解プリズムであって、上記第２光学フィルタは、第１の屈折率を有する第１光学膜と、第２の屈折率を有する第２光学膜とが交互に積層された多層膜からなり、上記多層膜に対する光の入射角が３０°以上であり、上記第１の屈折率は、上記基材の屈折率よりも高く、上記第２の屈折率は、上記基材の屈折率よりも高くかつ上記第１の屈折率よりも低いことを特徴とする。
【００２０】
この構成により、第２光学フィルタに対して入射角３０°以上で入射する光のＰＳ偏光分離幅を狭めることができるので、青色光と赤色光との間における分光クロストークを抑制することができ、安定した色分解性能が得られ、良好な色再現性を実現することができる。
【００２１】
なお、上記中間屈折率膜は、基材よりも高くかつ高屈折率膜よりも低い屈折率を有する光学薄膜で、その屈折率は、例えば１．６以上１．９以下である。中間屈折率膜は、Ａｌ2Ｏ3やＬａ系Ａｌ2Ｏ3等の中間屈折率材料膜や、高屈折率材料（ＴｉＯ2、Ｎｂ2Ｏ5、ＨｆＯ2等）と低屈折率材料（ＳｉＯ2、ＭｇＦ2等）の混合材料膜で構成することができる。これらの材料を蒸着材料あるいはターゲット材料とした真空蒸着法あるいはラジカルアシストスパッタ（ＲＡＳ）法等により、容易に中間屈折率膜を作製することが可能である。
【発明の効果】
【００２２】
以上述べたように、本発明によれば、高屈折率膜と中間屈折率膜の光学多層膜で光学フィルタを構成することにより、青反射膜に入射角３０°以上で入射する光のＰＳ偏光分離幅を狭めることができるので、分光クロストークを抑制して安定した色分解性能が得られるとともに、良好な色再現性を実現することができる。
【発明を実施するための最良の形態】
【００２３】
以下、本発明の実施の形態について図面を参照して説明する。
【００２４】
図１は、本発明の実施形態による色分解プリズム１０の概略構成図である。本実施形態の色分解プリズム１０は、いわゆるエアギャップレス方式の色分解プリズムで構成されている。色分解プリズム１０は、例えば３板式ビデオカメラに用いられ、光の入射側より順に第１プリズム部材１１、第２プリズム部材１２および第３プリズム部材１３を備えている。各プリズム部材１１〜１３は、ＢＫ７（屈折率１．５１８）等の石英や各種ガラス材料を加工することによって形成される。
【００２５】
第１プリズム部材１１と第２プリズム部材１２との間には、第１光学フィルタＰ１１が配置されており、第２プリズム部材１２と第３プリズム部材１３との間には、第２光学フィルタＰ１２が配置されている。第１光学フィルタＰ１１は、撮像光束Ｌが所定の入射角（例えば２６．５°）で入射するように傾斜して設けられ、緑色光ＬＧを反射しかつ赤色光ＬＲ及び青色光ＬＢを透過させる光学多層膜（緑反射膜）で構成されている。第２光学フィルタＰ１２は、第１光学フィルタＰ１１に対して一定角度傾斜して設けられ、青色光ＬＢを反射しかつ赤色光ＬＲを透過させる光学多層膜（青反射膜）で構成されている。
【００２６】
第１プリズム部材１１の光出射面には緑色光ＬＧのみを透過させる緑色光透過フィルタ１１Ｇが設けられており、この緑色光透過フィルタ１１Ｇを介して緑色光用固体撮像素子（図示略）が配置されている。また、第２プリズム部材１２の光出射面には青色光ＬＢのみを透過させる青色光透過フィルタ１２Ｂが設けられており、この青色光透過フィルタ１２Ｂを介して青色光用固体撮像素子（図示略）が配置されている。さらに、第３プリズム部材１３の光出射面には赤色光ＬＲのみを透過させる赤色光透過フィルタ１３Ｒが設けられており、この赤色光透過フィルタ１３Ｒを介して赤色光用固体撮像素子（図示略）が配置されている。
【００２７】
なお、緑色光透過フィルタ１１Ｇ、青色光透過フィルタ１２Ｂ及び赤色光透過フィルタ１３Ｒは、必要に応じて省略することが可能である。また、上記固体撮像素子は、ＣＣＤイメージャ、ＣＭＯＳイメージャ等で構成されている。
【００２８】
上記構成において、色分解プリズム１０に入射する撮像光束Ｌは、第１プリズム部材１１に入射した後、第１光学フィルタＰ１１において緑色光ＬＧは反射され、青色光ＬＢ及び赤色光ＬＲは透過する。第１光学フィルタＰ１１で反射した緑色光ＬＧは、第１プリズム部材１１の入射面で全反射された後、緑色光透過フィルタ１１Ｇを介して緑色光用固体撮像素子へ向けて出射される。
【００２９】
一方、第１光学フィルタＰ１１を透過した青色光ＬＢは、第２光学フィルタＰ１２において反射され、青色光透過フィルタ１２Ｂを介して青色光用固体撮像素子へ向けて出射される。また、第１光学フィルタＰ１１を透過した赤色光ＬＲは、第２光学フィルタＰ１２を透過し、赤色透過フィルタ１３Ｒを介して赤色光用固体撮像素子へ向けて出射される。
【００３０】
ここで、撮像光束Ｌは、被写体から撮像レンズ光学系を介して色分解プリズム１０の入射面に集光されるため、色分解プリズム１０の第１，第２光学フィルタ２１，２２に対して撮像光束Ｌはある一定の角度範囲をもって入射する。また、第２光学フィルタＰ１２に対しては入射角３０°以上（本例では３８°±α）で撮像光束Ｌが入射する構成であるため、この青反射膜である第２光学フィルタＰ１２において撮像光束Ｌは偏光分離が生じやすくなる。
【００３１】
そこで、本実施形態では、第２光学フィルタＰ１２を次のようにして構成している。以下、青色光反射膜として構成される本発明に係る第２光学フィルタＰ１２の詳細について説明する。
【００３２】
図２は、第２光学フィルタＰ１２の構成を示す概略断面図である。第２光学フィルタＰ１２は、第１の屈折率を有する第１光学膜Ｈと、第２の屈折率を有する第２光学膜Ｍとが交互に積層された多層膜からなる。
【００３３】
第２光学フィルタＰ１２は、２つの基板１１Ｗ，１２Ｗの間に配置されており、いずれか一方の基板の上に形成された後、他方の基板が接着剤等を介して接着される。基板１１Ｗ，１２Ｗはいずれも透光性のある基材として構成される。本実施形態において、一方の基板１１Ｗは第１プリズム部材１１に対応し、他方の基板１２Ｗは第２プリズム部材１２に対応する。これら板状の基板１１Ｗ，１２Ｗは機械加工によって所定のプリズム形状に整形される。
【００３４】
第１光学膜Ｈは、基板１１Ｗ，１２Ｗの屈折率（１．５１８）よりも高い屈折率（第１の屈折率）を有する高屈折率膜からなり、例えば、屈折率が２．０以上２．４以下のＴｉＯ2膜、Ｎｂ2Ｏ5膜、Ｔａ2Ｏ5膜、ＨｆＯ2膜、ＺｒＯ2膜などで構成されている。
【００３５】
第２光学膜Ｍは、基板１１Ｗ，１２Ｗの屈折率よりは高くかつ第１光学膜Ｈの屈折率よりも低い屈折率（第２の屈折率）を有する中間屈折率膜からなる。第２光学膜Ｍとして屈折率が基板１１Ｗ，１２Ｗよりも高くかつ第１光学膜Ｈよりも低い中間屈折率膜を用いることで、第１，第２光学膜間の屈折率差を小さくし、３０°以上の高角度で入射する光のＰＳ偏光分離を抑制して、入射光のＰＳ偏光分離幅を狭くするようにしている。
【００３６】
第２光学膜Ｍの構成材料は、例えば、屈折率が１．６以上１．９以下のＬａ系Ａｌ2Ｏ3、Ａｌ2Ｏ3等の中間屈折率材料のほか、高屈折率材料と低屈折率材料（ＳｉＯ2、ＭｇＦ2など）の混合材料などで構成されている。Ｌａ系Ａｌ2Ｏ3材料としては、例えば、メルク社製「Ｍ２」、「Ｍ３」等が挙げられる。また、第２光学膜Ｍの作製は、上述した中間屈折率材料を蒸着材料あるいはターゲット材料とした真空蒸着法あるいはラジカルアシストスパッタ（ＲＡＳ）法等により、容易に作製することが可能である。
【００３７】
第１光学膜Ｈ及び第２光学膜Ｍの各々の膜厚、積層数等は特に制限されず、目的とする反射波長帯域、反射率特性等に応じて適宜設定される。本実施形態では、第２光学フィルタＰ１２が青反射膜で構成され、青色光に対して所定の反射率が得られるような膜設計で構成されている。
【００３８】
具体的な膜設計例としては、１．０（Ｈ）＝１．０（Ｍ）＝λ／４＝ｎ×ｄ（λ：中心波長［ｎｍ］、ｎ：膜の屈折率、ｄ：膜の物理膜厚［ｎｍ］）とした場合、基本膜構成として、基板１１Ｗ側より順に、以下の（１）式で示される膜厚比で形成される。
（０．  ７５Ｈ  ０．７Ｍ  ０．７５Ｈ）X（０．６Ｈ  ０．７Ｍ  ０．６Ｈ）Y  …（１）
なお、Ｘ，Ｙは整数で繰り返し回数を意味する。
【００３９】
図３は、図２に示した構成の第２光学フィルタＰ１２の分光特性の一例を示している。本例において、第２光学フィルタＰ１２（の法線方向）に対する光の中心入射角は３８°、基板１１Ｗ，１２Ｗは屈折率１．５１８のＢＫ７、第１光学膜ＨはＮｂ2Ｏ5（波長５５０ｎｍにおける屈折率２．３）、第２光学膜ＭはＮｂ2Ｏ5（同屈折率２．３）とＳｉＯ2（同屈折率１．４６）の混合膜（同屈折率１．７０）、膜構成は上記（１）式においてＸ＝９、Ｙ＝９とした。上記膜材料以外の条件は、図６に示した分光特性を有する従来の光学フィルタと同一である。
【００４０】
図３において、１４はＰ偏光特性、１５はＳ偏光特性、１６はＰ偏光とＳ偏光の平均値（（Ｐ＋Ｓ）／２）の特性をそれぞれ示している。１７は、Ｐ偏光特性とＳ偏光特性の半値（透過率５０％における波長）間の幅、すなわちＰＳ偏光分離幅である。図示の例では、Ｐ偏光特性の半値が５３９．５ｎｍ、Ｓ偏光特性の半値が５６８．８ｎｍであるから、ＰＳ偏光分離幅１７は、２９．３ｎｍである。また、入射角３０°〜４５°の間で、波長４５０ｎｍ〜５００ｎｍにおいて最高透過率１０％以下、波長６００ｎｍ〜７００ｎｍにおいて最低透過率８５％以上を満足している。
【００４１】
従って、本実施形態によれば、青反射膜である第２光学フィルタＰ１２を高屈折率膜である第１光学膜Ｈと中間屈折率膜である第２光学膜Ｍの多層膜で構成することにより、図６に示した従来の青反射膜に比べて、入射光の偏光分離が抑制されてＰＳ偏光分離幅１７を狭くすることが可能となる。特に、図３の例においては、ＰＳ平均値特性１６において反射透過境界の半値位置（透過率５０％付近）に段部が生じない程度に、反射透過境界を急峻にすることができる。
【００４２】
図４は、図３に示した分光特性を有する光学フィルタを第２光学フィルタＰ１２として、色分解プリズム１０を構成したときの色分解特性を示している。図４において、Ｐ１１Ｇは緑反射膜（第１光学フィルタ）Ｐ１１の透過率分光特性、Ｐ１２Ｂは青反射膜（第２光学フィルタ）Ｐ１２の透過率分光特性、Ｇは緑色チャンネル（固体撮像素子）に入射する光の分光特性、Ｂは青色チャンネルに入射する光の分光特性、Ｒは赤色チャンネルに入射する光の分光特性をそれぞれ示す。
【００４３】
図４に示したように、本実施形態によれば、青反射膜（第２光学フィルタ）Ｐ１２の偏光分離幅が狭く抑えられているので、図７Ａ，Ｂに示した従来の色分解特性に比べて、青光束に対する赤光束の分光クロストークの発生及び赤光束に対する青光束の分光クロストークの発生がともに効果的に抑えられていることがわかる。これにより、色分解プリズム１０による安定した色分解特性が得られ、良好な色再現性を実現することができる。
【００４４】
また、青反射膜Ｐ１２の反射透過境界の半値位置が緑反射膜Ｐ１１の反射波長帯幅の中心に位置しているので、光の偏光分離の入射角依存を低減でき、撮像光束の入射角範囲にわたって分光クロストークを低く抑えることが可能となる。これにより、色分解プリズム１０による安定した色分解特性が得られ、良好な色再現性を実現することができる。
【００４５】
以上、本発明の実施形態について説明したが、本発明はこれに限定されることはなく、本発明の技術的思想に基づいて種々の変形が可能である。
【００４６】
例えば以上の実施形態では、プリズム部材１１〜１３又は基板１１Ｗ，１２Ｗとして、屈折率が１．５１８のガラス基材を用いたが、勿論これに限定されることはなく、他の屈折率を有する透光性の基材が用いられてもよい。この場合、基材の屈折率に合わせて第１，第２光学膜Ｈ，Ｍの屈折率が適宜選定される。
【００４７】
また、以上の実施形態では、本発明に係る光学フィルタを色分解プリズムにおける青反射膜（第２光学フィルタ）に適用した例について説明したが、これ以外にも、特定波長域の光を選択的に反射するダイクロイックミラー等の光学ミラーや、偏光ビームスプリッタ等、３０°以上の高入射角光を弁別する各種光学部品に対しても、本発明は適用可能である。
【図面の簡単な説明】
【００４８】
【図１】本発明の実施形態による色分解プリズムの概略構成図である。
【図２】図１の色分解プリズムにおいて青反射膜（第２光学フィルタ）として適用される本発明の実施形態による光学フィルタの概略断面図である。
【図３】図２に示した光学フィルタの分光特性の一例を示す図である。
【図４】図１の色分解プリズムの色分解特性の一例を示す図である。
【図５】従来のエアギャップレス方式の色分解プリズムの概略構成図である。
【図６】従来の色分解プリズムにおける青反射膜の分光特性の一例を示す図である。
【図７】従来の色分解プリズムの色分解特性の一例を示す図である。
【符号の説明】
【００４９】
１０…色分解プリズム、１１…第１プリズム部材、１２…第２プリズム部材、１３…第３プリズム部材、１７…ＰＳ偏光分離幅、Ｈ…第１光学膜（高屈折率膜）、Ｍ…第２光学膜（中間屈折率膜）、Ｐ１１…第１光学フィルタ（緑反射膜）、Ｐ１２…第２光学フィルタ（青反射膜）
【図１】
2008116714.tif 000003
【図２】
2008116714.tif 000004
【図３】
2008116714.tif 000005
【図４】
2008116714.tif 000006
【図５】
2008116714.tif 000007
【図６】
2008116714.tif 000008
【図７】
2008116714.tif 000009